(57)【要約】  偏光フィルムと、前記偏光フィルムの透過軸に対して角度Θｈをなす方向に遅相軸を有するλ／２板と、前記偏光フィルムの透過軸に対して角度Θｑをなす方向に遅相軸を有するλ／４板と、をこの順に備え、前記λ／２板の前記角度Θｈ、及び、前記λ／４板の前記角度Θｑが、下記式（Ａ１）、（Ａ２）及び（Ａ３）を満たし、    Θｑ±１０°＝２Θｈ＋４５°      （Ａ１）    ２５°＜Θｈ＜４５°      （Ａ２）    ９５°＜Θｑ＜１３５°      （Ａ３）  前記λ／２板の波長分散の程度と前記λ／４板の波長分散の程度とが、異なり、前記λ／４板のＮＺ係数ＮＺｑが、ＮＺｑ≦０．０を満たす、円偏光板。
2019124456.tif 000002
【特許請求の範囲】
【請求項１】
偏光フィルムと、
前記偏光フィルムの透過軸に対して角度Θｈをなす方向に遅相軸を有するλ／２板と、
前記偏光フィルムの透過軸に対して角度Θｑをなす方向に遅相軸を有するλ／４板と、をこの順に備え、
前記λ／２板の前記角度Θｈ、及び、前記λ／４板の前記角度Θｑが、下記式（Ａ１）、（Ａ２）及び（Ａ３）を満たし、
Θｑ±１０°＝２Θｈ＋４５°      （Ａ１）
２５°＜Θｈ＜４５°      （Ａ２）
９５°＜Θｑ＜１３５°      （Ａ３）
前記λ／２板の波長分散の程度と前記λ／４板の波長分散の程度とが、異なり、
前記λ／４板のＮＺ係数ＮＺｑが、ＮＺｑ≦０．０を満たす、円偏光板。
【請求項２】
波長４００ｎｍにおける前記λ／２板の面内位相差Ｒｅｈ（４００）、
波長５５０ｎｍにおける前記λ／２板の面内位相差Ｒｅｈ（５５０）、
波長４００ｎｍにおける前記λ／４板の面内位相差Ｒｅｑ（４００）、及び、
波長５５０ｎｍにおける前記λ／４板の面内位相差Ｒｅｑ（５５０）が、
下記式（Ｂ）：
Ｒｅｈ（４００）／Ｒｅｈ（５５０）＜Ｒｅｑ（４００）／Ｒｅｑ（５５０）
を満たす、請求項１記載の円偏光板。
【請求項３】
波長４００ｎｍにおける前記λ／２板の面内位相差Ｒｅｈ（４００）、
波長５５０ｎｍにおける前記λ／２板の面内位相差Ｒｅｈ（５５０）、
波長４００ｎｍにおける前記λ／４板の面内位相差Ｒｅｑ（４００）、及び、
波長５５０ｎｍにおける前記λ／４板の面内位相差Ｒｅｑ（５５０）が、
下記式（Ｃ）：
０．０４＜Ｒｅｑ（４００）／Ｒｅｑ（５５０）−Ｒｅｈ（４００）／Ｒｅｈ（５５０）＜１．０
を満たす、請求項１又は２記載の円偏光板。
【請求項４】
前記λ／２板のＮＺ係数ＮＺｈが、１．０≦ＮＺｈ≦１．３を満たし、且つ、
前記λ／４板のＮＺ係数ＮＺｑが、−１．５≦ＮＺｑ≦０．０を満たす、請求項１〜３のいずれか一項に記載の円偏光板。
【請求項５】
前記λ／４板が、固有複屈折値が負の材料からなる層を備える、請求項１〜４のいずれか一項に記載の円偏光板。
【請求項６】
前記λ／２板が、固有複屈折値が正の材料からなる層を備える、請求項１〜５のいずれか一項に記載の円偏光板。
【請求項７】
前記円偏光板が長尺であり、
前記偏光フィルムの透過軸が、前記円偏光板の幅手方向にある、請求項１〜６のいずれか一項に記載の円偏光板。
【請求項８】
長尺の広帯域λ／４板であって、
前記広帯域λ／４板の幅手方向に対して角度Θｈをなす方向に遅相軸を有するλ／２板と、
前記広帯域λ／４板の幅手方向に対して角度Θｑをなす方向に遅相軸を有するλ／４板とを備え、
前記λ／２板の前記角度Θｈ、及び、前記λ／４板の前記角度Θｑが、下記式（Ａ１）、（Ａ２）及び（Ａ３）を満たし、
Θｑ±１０°＝２Θｈ＋４５°      （Ａ１）
２５°＜Θｈ＜４５°      （Ａ２）
９５°＜Θｑ＜１３５°      （Ａ３）
前記λ／２板の波長分散の程度と前記λ／４板の波長分散の程度とが、異なり、
前記λ／４板のＮＺ係数ＮＺｑが、ＮＺｑ≦０．０を満たす、長尺の広帯域λ／４板。
【請求項９】
前記λ／２板が、斜め延伸フィルムである、請求項８に記載の長尺の広帯域λ／４板。
【請求項１０】
前記λ／４板が、斜め延伸フィルムである、請求項８又は９に記載の長尺の広帯域λ／４板。
【請求項１１】
請求項１〜７のいずれか一項に記載の円偏光板、又は、請求項８〜１０のいずれか一項に記載の長尺の広帯域λ／４板から切り出して得られた広帯域λ／４フィルム片を備える、有機エレクトロルミネッセンス表示装置。
【請求項１２】
請求項１〜７のいずれか一項に記載の円偏光板、又は、請求項８〜１０のいずれか一項に記載の長尺の広帯域λ／４板から切り出して得られた広帯域λ／４フィルム片を備える、液晶表示装置。
【発明の詳細な説明】
【技術分野】
【０００１】
本発明は、円偏光板、長尺の広帯域λ／４板、有機エレクトロルミネッセンス表示装置及び液晶表示装置に関する。
【背景技術】
【０００２】
従来、有機エレクトロルミネッセンス表示装置（以下、適宜「有機ＥＬ表示装置」ということがある。）及び液晶表示装置には、表示面における外光の反射を低減するため、円偏光板が設けられることがあった。このような円偏光板としては、一般に、偏光フィルム及びλ／４板を組み合わせたフィルムが用いられる。しかし、従来のλ／４板は、実際には、特定の狭い波長範囲の光でしかλ／４波長板として機能できないものがほとんどであった。そのため、円偏光板によって特定の狭い波長範囲の外光の反射は低減できるが、それ以外の外光の反射を低減することは難しかった。【０００３】
これに対し、近年、λ／４板とλ／２板とを組み合わせた広帯域λ／４板が提案されている（特許公報１〜３）。この広帯域λ／４板は、広い波長範囲においてλ／４板として機能できるので、広い波長範囲において外光の反射を低減できる円偏光板を実現できる。
【先行技術文献】
【特許文献】
【０００４】
【特許文献１】特開平０５−１００１１４号公報
【特許文献２】特開２００７−００４１２０号公報
【特許文献３】特開２０１３−２３５２７２号公報
【発明の概要】
【発明が解決しようとする課題】
【０００５】
偏光フィルムと広帯域λ／４板とを組み合わせた円偏光板では、偏光フィルムの透過軸、λ／２板の遅相軸、及び、λ／４板の遅相軸という光学軸の方向を、これらの光学軸が所定の角度をなすように調整することが求められる。【０００６】
しかし、正面方向以外の傾斜方向から円偏光板を見た場合、前記の光学軸がなす見かけ上の角度が、所定の角度からずれることがある。そのため、従来の円偏光板は、正面方向においては外光の反射を低減できるが、正面方向以外の傾斜方向においては外光の反射を効果的に低減できないことがあった。特に、広帯域λ／４板を備える円偏光板は、λ／４板だけでなくλ／２板も備えるので、光学軸の数が従来の円偏光板よりも多くなっている。そのため、広帯域λ／４板を備える円偏光板では、見かけ上の光学軸のずれが、λ／２板を備えない従来の円偏光板よりも大きくなり、傾斜方向における外光の反射を低減する能力に劣る傾向があった。【０００７】
本発明は上述した課題に鑑みて創案されたもので、正面方向及び傾斜方向のいずれにおいても外光の反射を効果的に低減できる円偏光板；正面方向及び傾斜方向のいずれにおいても外光の反射を効果的に低減できる円偏光板を実現できる広帯域λ／４板；並びに、前記の円偏光板又は広帯域λ／４板を適用した有機ＥＬ表示装置及び液晶表示装置；を提供することを目的とする。
【課題を解決するための手段】
【０００８】
本発明者は、前記の課題を解決するべく鋭意検討した結果、偏光フィルムと、λ／２板と、λ／４板とを、光学軸、波長分散の程度及びＮＺ係数を適切に調整して組み合わせることにより、正面方向及び傾斜方向の両方において優れた反射抑制効果を有する円偏光板が得られることを見い出し、本発明を完成させた。
すなわち、本発明は、下記のものを含む。【０００９】
〔１〕  偏光フィルムと、
前記偏光フィルムの透過軸に対して角度Θｈをなす方向に遅相軸を有するλ／２板と、
前記偏光フィルムの透過軸に対して角度Θｑをなす方向に遅相軸を有するλ／４板と、をこの順に備え、
前記λ／２板の前記角度Θｈ、及び、前記λ／４板の前記角度Θｑが、下記式（Ａ１）、（Ａ２）及び（Ａ３）を満たし、
Θｑ±１０°＝２Θｈ＋４５°      （Ａ１）
２５°＜Θｈ＜４５°      （Ａ２）
９５°＜Θｑ＜１３５°      （Ａ３）
前記λ／２板の波長分散の程度と前記λ／４板の波長分散の程度とが、異なり、
前記λ／４板のＮＺ係数ＮＺｑが、ＮＺｑ≦０．０を満たす、円偏光板。
〔２〕  波長４００ｎｍにおける前記λ／２板の面内位相差Ｒｅｈ（４００）、
波長５５０ｎｍにおける前記λ／２板の面内位相差Ｒｅｈ（５５０）、
波長４００ｎｍにおける前記λ／４板の面内位相差Ｒｅｑ（４００）、及び、
波長５５０ｎｍにおける前記λ／４板の面内位相差Ｒｅｑ（５５０）が、
下記式（Ｂ）：
Ｒｅｈ（４００）／Ｒｅｈ（５５０）＜Ｒｅｑ（４００）／Ｒｅｑ（５５０）
を満たす、〔１〕記載の円偏光板。
〔３〕  波長４００ｎｍにおける前記λ／２板の面内位相差Ｒｅｈ（４００）、
波長５５０ｎｍにおける前記λ／２板の面内位相差Ｒｅｈ（５５０）、
波長４００ｎｍにおける前記λ／４板の面内位相差Ｒｅｑ（４００）、及び、
波長５５０ｎｍにおける前記λ／４板の面内位相差Ｒｅｑ（５５０）が、
下記式（Ｃ）：
０．０４＜Ｒｅｑ（４００）／Ｒｅｑ（５５０）−Ｒｅｈ（４００）／Ｒｅｈ（５５０）＜１．０
を満たす、〔１〕又は〔２〕記載の円偏光板。
〔４〕  前記λ／２板のＮＺ係数ＮＺｈが、１．０≦ＮＺｈ≦１．３を満たし、且つ、
前記λ／４板のＮＺ係数ＮＺｑが、−１．５≦ＮＺｑ≦０．０を満たす、〔１〕〜〔３〕のいずれか一項に記載の円偏光板。
〔５〕  前記λ／４板が、固有複屈折値が負の材料からなる層を備える、〔１〕〜〔４〕のいずれか一項に記載の円偏光板。
〔６〕  前記λ／２板が、固有複屈折値が正の材料からなる層を備える、〔１〕〜〔５〕のいずれか一項に記載の円偏光板。
〔７〕  前記円偏光板が長尺であり、
前記偏光フィルムの透過軸が、前記円偏光板の幅手方向にある、〔１〕〜〔６〕のいずれか一項に記載の円偏光板。
〔８〕  長尺の広帯域λ／４板であって、
前記広帯域λ／４板の幅手方向に対して角度Θｈをなす方向に遅相軸を有するλ／２板と、
前記広帯域λ／４板の幅手方向に対して角度Θｑをなす方向に遅相軸を有するλ／４板とを備え、
前記λ／２板の前記角度Θｈ、及び、前記λ／４板の前記角度Θｑが、下記式（Ａ１）、（Ａ２）及び（Ａ３）を満たし、
Θｑ±１０°＝２Θｈ＋４５°      （Ａ１）
２５°＜Θｈ＜４５°      （Ａ２）
９５°＜Θｑ＜１３５°      （Ａ３）
前記λ／２板の波長分散の程度と前記λ／４板の波長分散の程度とが、異なり、
前記λ／４板のＮＺ係数ＮＺｑが、ＮＺｑ≦０．０を満たす、長尺の広帯域λ／４板。
〔９〕  前記λ／２板が、斜め延伸フィルムである、〔８〕に記載の長尺の広帯域λ／４板。
〔１０〕  前記λ／４板が、斜め延伸フィルムである、〔８〕又は〔９〕に記載の長尺の広帯域λ／４板。
〔１１〕  〔１〕〜〔７〕のいずれか一項に記載の円偏光板、又は、〔８〕〜〔１０〕のいずれか一項に記載の長尺の広帯域λ／４板から切り出して得られた広帯域λ／４フィルム片を備える、有機エレクトロルミネッセンス表示装置。
〔１２〕  〔１〕〜〔７〕のいずれか一項に記載の円偏光板、又は、〔８〕〜〔１０〕のいずれか一項に記載の長尺の広帯域λ／４板から切り出して得られた広帯域λ／４フィルム片を備える、液晶表示装置。
【発明の効果】
【００１０】
本発明によれば、正面方向及び傾斜方向のいずれにおいても外光の反射を効果的に低減できる円偏光板；正面方向及び傾斜方向のいずれにおいても外光の反射を効果的に低減できる円偏光板を実現できる広帯域λ／４板；並びに、前記の円偏光板又は広帯域λ／４板を適用した有機ＥＬ表示装置及び液晶表示装置；を提供できる。
【図面の簡単な説明】
【００１１】
【図１】図１は、本発明の一実施形態に係る円偏光板の分解斜視図である。
【図２】図２は、実施例及び比較例でのシミュレーションにおいて、色空間座標の計算を行う際に設定した評価モデルの様子を模式的に示す斜視図である。
【発明を実施するための形態】
【００１２】
以下、本発明について実施形態及び例示物を示して詳細に説明する。ただし、本発明は以下に示す実施形態及び例示物に限定されるものではなく、本発明の特許請求の範囲及びその均等の範囲を逸脱しない範囲において任意に変更して実施しうる。
【００１３】
以下の説明において、「長尺」のフィルムとは、幅に対して、５倍以上の長さを有するフィルムをいい、好ましくは１０倍若しくはそれ以上の長さを有し、具体的にはロール状に巻き取られて保管又は運搬される程度の長さを有するフィルムをいう。長尺のフィルムの長さの上限は、特に制限は無く、例えば、幅に対して１０万倍以下としうる。
【００１４】
以下の説明において、フィルムの面内位相差Ｒｅは、別に断らない限り、Ｒｅ＝（ｎｘ−ｎｙ）×ｄで表される値である。また、フィルムの厚み方向の位相差Ｒｔｈは、別に断らない限り、Ｒｔｈ＝｛（ｎｘ＋ｎｙ）／２−ｎｚ｝×ｄで表される値である。さらに、フィルムのＮＺ係数は、別に断らない限り、（ｎｘ−ｎｚ）／（ｎｘ−ｎｙ）で表される値である。ここで、ｎｘは、フィルムの厚み方向に垂直な方向（面内方向）であって最大の屈折率を与える方向の屈折率を表す。ｎｙは、前記面内方向であってｎｘの方向に直交する方向の屈折率を表す。ｎｚは厚み方向の屈折率を表す。ｄは、フィルムの厚みを表す。測定波長は、別に断らない限り、５９０ｎｍである。
【００１５】
以下の説明において、固有複屈折値が正であるとは、別に断らない限り、延伸方向の屈折率がそれに直交する方向の屈折率よりも大きくなることを意味する。また、固有複屈折値が負であるとは、別に断らない限り、延伸方向の屈折率がそれに直交する方向の屈折率よりも小さくなることを意味する。固有複屈折の値は誘電率分布から計算することができる。
【００１６】
以下の説明において、「（メタ）アクリル」は、「アクリル」、「メタクリル」及びこれらの組み合わせを包含する。
【００１７】
以下の説明において、長尺のフィルムの斜め方向とは、別に断らない限り、そのフィルムの面内方向であって、そのフィルムの幅手方向に平行でもなく垂直でもない方向を示す。
【００１８】
以下の説明において、あるフィルムの正面方向とは、別に断らない限り、当該フィルムの主面の法線方向を意味し、具体的には前記主面の極角０°且つ方位角０°の方向を指す。
【００１９】
以下の説明において、あるフィルムの傾斜方向とは、別に断らない限り、当該フィルムの主面に平行でも垂直でもない方向を意味し、具体的には前記主面の極角が０°より大きく９０°より小さい範囲の方向を指す。
【００２０】
以下の説明において、要素の方向が「平行」、「垂直」及び「直交」とは、別に断らない限り、本発明の効果を損ねない範囲内、例えば±５°の範囲内での誤差を含んでいてもよい。
【００２１】
以下の説明において、「偏光板」、「λ／２板」及び「λ／４板」とは、別に断らない限り、剛直な部材だけでなく、例えば樹脂製のフィルムのように可撓性を有する部材も含む。
【００２２】
以下の説明において、複数のフィルムを備える部材における各フィルムの光学軸（透過軸、遅相軸等）がなす角度は、別に断らない限り、前記のフィルムを厚み方向から見たときの角度を表す。
【００２３】
以下の説明において、フィルムの遅相軸とは、別に断らない限り、当該フィルムの面内における遅相軸を表す。
【００２４】
［１．円偏光板の層構造］
図１は、本発明の一実施形態に係る円偏光板１００の分解斜視図である。図１では、λ／２板１２０の表面に、偏光フィルム１１０の透過軸１１１と同一方向に延びる軸１１２を一点鎖線で示す。また、図１では、λ／４板１３０の表面に、偏光フィルム１１０の透過軸１１１と同一方向に延びる軸１１３を一点鎖線で示す。
【００２５】
図１に示すように、本発明の一実施形態に係る円偏光板１００は、偏光フィルム１１０と、λ／２板１２０と、λ／４板１３０とを、当該円偏光板１００の厚み方向においてこの順に備える。
【００２６】
偏光フィルム１１０は、透過軸１１１を有する偏光板であり、透過軸１１１と平行な振動方向を有する直線偏光を透過させ、これ以外の偏光を吸収できる機能を有する。直線偏光の振動方向とは、直線偏光の電場の振動方向を意味する。直線偏光の振動方向は、「偏光軸」ということがある。
【００２７】
λ／２板１２０は、所定の位相差を有する光学部材である。このλ／２板１２０は、偏光フィルム１１０の透過軸１１１に対して所定の角度Θｈをなす方向に遅相軸１２１を有する。
【００２８】
λ／４板１３０は、λ／２板１２０とは異なる所定の位相差を有する光学部材である。このλ／４板１３０は、偏光フィルム１１０の透過軸１１１に対して所定の角度Θｑをなす方向に遅相軸１３１を有する。
【００２９】
λ／４板１３０の遅相軸１３１が偏光フィルム１１０の透過軸１１１に対して角度Θｑをなす向きは、通常、λ／２板１２０の遅相軸１２１が偏光フィルム１１０の透過軸１１１に対して角度Θｈをなす向きと同じである。したがって、例えば、厚み方向から見て、偏光フィルム１１０の透過軸１１１に対してλ／２板１２０の遅相軸１２１が時計回りの向きで角度Θｈをなす場合、偏光フィルム１１０の透過軸１１１に対してλ／４板１３０の遅相軸１３１は、通常、時計回りの向きで角度Θｑをなす。また、例えば、厚み方向から見て、偏光フィルム１１０の透過軸１１１に対してλ／２板１２０の遅相軸１２１が反時計回りの向きで角度Θｈをなす場合、偏光フィルム１１０の透過軸１１１に対してλ／４板１３０の遅相軸１３１は、通常、反時計回りの向きで角度Θｑをなす。
【００３０】
このような構造を有する円偏光板１００では、λ／２板１２０及びλ／４板１３０を含む層部分が、広い波長範囲において当該層部分を透過する光にその光の波長の略１／４波長の面内位相差を与えうる広帯域λ／４板１４０として機能する。そのため、円偏光板１００は、広い波長範囲において、右円偏光及び左円偏光の一方の光を吸収し、残りの光を透過させうる円偏光板として機能できる。
【００３１】
前記の円偏光板１００は、枚葉のフィルムであってもよく、長尺のフィルムであってもよい。円偏光板１００が長尺のフィルムである場合、偏光フィルム１１０の透過軸１１１の方向は、通常、当該円偏光板１００の幅手方向に一致する。
【００３２】
［２．偏光フィルム］
偏光フィルムは、通常は偏光子層を備え、必要に応じて偏光子層を保護するための保護フィルム層を備える。
偏光子層としては、例えば、適切なビニルアルコール系重合体のフィルムに、適切な処理を適切な順序及び方式で施したものを用いうる。かかるビニルアルコール系重合体の例としては、ポリビニルアルコール及び部分ホルマール化ポリビニルアルコールが挙げられる。フィルムの処理の例としては、ヨウ素及び二色性染料等の二色性物質による染色処理、延伸処理、及び架橋処理が挙げられる。通常、偏光子層を製造するための延伸処理では、延伸前の長尺のフィルムを長手方向に延伸するので、得られる偏光子層においては当該偏光子層の幅手方向に平行な透過軸が発現しうる。この偏光子層は、透過軸と平行な振動方向を有する直線偏光を透過しうるものであり、特に、偏光度に優れるものが好ましい。偏光子層の厚さは、５μｍ〜８０μｍが一般的であるが、これに限定されない。
【００３３】
偏光子層を保護するための保護フィルム層としては、任意の透明フィルムを用いうる。中でも、透明性、機械的強度、熱安定性、水分遮蔽性等に優れる樹脂のフィルムが好ましい。そのような樹脂としては、トリアセチルセルロース等のアセテート樹脂、ポリエステル樹脂、ポリエーテルスルホン樹脂、ポリカーボネート樹脂、ポリアミド樹脂、ポリイミド樹脂、ポリオレフィン樹脂、環状オレフィン樹脂、（メタ）アクリル樹脂等が挙げられる。中でも、複屈折が小さい点でアセテート樹脂、環状オレフィン樹脂、（メタ）アクリル樹脂が好ましく、透明性、低吸湿性、寸法安定性、軽量性などの観点から、環状オレフィン樹脂が特に好ましい。
【００３４】
偏光フィルムとしては、円偏光板の形状に合わせて、枚葉の偏光フィルム及び長尺の偏光フィルムのいずれを用いてもよい。
【００３５】
前記の偏光フィルムは、例えば、偏光子層と保護フィルム層とを貼り合わせて製造しうる。貼り合わせの際には、必要に応じて、接着剤を用いてもよい。また、特に偏光フィルムを長尺のフィルムとして製造する場合には、長尺の偏光子層と長尺の保護フィルム層とを、その長手方向を平行にしてロールトゥロールにて貼り合わせて製造できるので、製造効率を高めることができる。さらに、枚葉の偏光フィルムを製造する場合には、前記の長尺の偏光フィルムを所定の形状にカットすることにより、枚葉の偏光フィルムを製造しうる。
【００３６】
［３．λ／２板］
λ／２板は、測定波長５９０ｎｍにおいて、通常２００ｎｍ以上通常３００ｎｍ以下の面内位相差を有する光学部材である。λ／２板がこのような面内位相差を有することにより、λ／２板及びλ／４板を組み合わせて広帯域λ／４板を実現できる。そのため、本実施形態に係る円偏光板は、広い波長範囲において、右円偏光及び左円偏光の一方の光を吸収し、残りの光を透過させうる機能を発現できる。したがって、この円偏光板により、正面方向及び傾斜方向の両方において、広い波長範囲の光の反射を低減することが可能となる。中でも、傾斜方向における外光の反射を特に効果的に低減するためには、測定波長５９０ｎｍにおけるλ／２板の面内位相差は、好ましくは２１０ｎｍ以上、より好ましくは２２０ｎｍ以上であり、好ましくは２８０ｎｍ以下、より好ましくは２７０ｎｍ以下である。
【００３７】
λ／２板の遅相軸の角度Θｈ及びλ／４板の遅相軸の角度Θｑは、下記式（Ａ１）を満たす。
Θｑ±１０°＝２Θｈ＋４５°      （Ａ１）
２つの遅相軸の角度Θｈ及びΘｑは、この範囲において、特に正面特性が良好となるように微調整することが可能である。より詳細には、「２Θｈ＋４５°」は、通常「Θｑ−１０°」以上、好ましくは「Θｑ−７°」以上、特に好ましくは「Θｑ−５°」以上であり、通常「Θｑ＋１０°」以下、好ましくは「Θｑ＋７°」以下、特に好ましくは「Θｑ＋５°」以下である。
【００３８】
一般に、ある基準方向に対して角度Θ（λ／４）をなす遅相軸を有するλ／４板と、前記基準方向に対して角度Θ（λ／２）をなす遅相軸を有するλ／２板とを組み合わせた複層フィルムが式Ｄ：「Θ（λ／４）＝２Θ（λ／２）＋４５°」を満たす場合、この複層フィルムは、広い波長範囲において当該複層フィルムを透過する光にその光の波長の略１／４波長の面内位相差を与えうる広帯域λ／４板となる（特開２００７−００４１２０号公報参照）。本実施形態に係る円偏光板では、λ／２板及びλ／４板が前記の式Ｄに表されるのに近い関係を満たすことにより、λ／２板とλ／４板とを含む部分が広帯域λ／４板として機能できる。よって、円偏光板は、広い波長範囲において円偏光を吸収できるので、外光の反射を低減できている。
【００３９】
λ／２板の遅相軸の角度Θｈは、下記の式（Ａ２）を満たす。
２５°＜Θｈ＜４５°      （Ａ２）
より詳細には、λ／２板の遅相軸の角度Θｈは、通常２５°より大きく、好ましくは２６°より大きく、特に好ましくは２７°より大きく、また、通常４５°未満、好ましくは４４°未満、特に好ましくは４３°未満である。角度Θｈが前記の範囲にあることにより、正面方向及び傾斜方向の両方において、円偏光板が外光の反射を低減できる。特に、傾斜方向における反射抑制効果を顕著に高めることができる。
【００４０】
λ／２板のＮＺ係数ＮＺｈは、１．０≦ＮＺｈ≦１．３を満たすことが好ましい。より詳細には、λ／２板のＮＺ係数ＮＺｈは、好ましくは１．０以上であり、好ましくは１．３以下、更に好ましくは１．２５以下、特に好ましくは１．２以下である。λ／２板が前記の範囲のＮＺ係数ＮＺｈを有することにより、正面方向及び傾斜方向の両方において、円偏光板が外光の反射を効果的に低減できる。特に、傾斜方向における反射抑制効果を顕著に高めることができる。
【００４１】
上述した光学物性を有するλ／２板としては、通常、樹脂フィルムを用いる。このような樹脂としては、熱可塑性樹脂が好ましい。また、λ／２板は、１層のみ備える単層構造の樹脂フィルムであってもよく、２層以上の層を備える複層構造の樹脂フィルムであってもよい。
【００４２】
中でも、製造を容易に行えることから、λ／２板は、固有複屈折値が正の材料からなる層を備えることが好ましい。固有複屈折値が正の材料としては、通常、固有複屈折値が正の樹脂を用いる。このように固有複屈折値が正の樹脂は、固有複屈折値が正の重合体を含む。この重合体の例を挙げると、ポリエチレン、ポリプロピレン等のポリオレフィン；ポリエチレンテレフタレート、ポリブチレンテレフタレート等のポリエステル；ポリフェニレンサルファイド等のポリアリーレンサルファイド；ポリビニルアルコール；ポリカーボネート；ポリアリレート；セルロースエステル重合体、ポリエーテルスルホン；ポリスルホン；ポリアリルサルホン；ポリ塩化ビニル；ノルボルネン重合体等の環状オレフィン重合体；棒状液晶ポリマーなどが挙げられる。これらの重合体は、１種類を単独で用いてもよく、２種類以上を任意の比率で組み合わせて用いてもよい。また、重合体は、単独重合体でもよく、共重合体でもよい。これらの中でも、位相差の発現性及び低温での延伸性に優れることからはポリカーボネート重合体が好ましく、機械特性、耐熱性、透明性、低吸湿性、寸法安定性及び軽量性に優れることからは環状オレフィン重合体が好ましい。
【００４３】
ポリカーボネート重合体としては、カーボネート結合（−Ｏ−Ｃ（＝Ｏ）−Ｏ−）を含む構造単位を有する任意の重合体を用いうる。ポリカーボネート重合体の例を挙げると、ビスフェノールＡポリカーボネート、分岐ビスフェノールＡポリカーボネート、ｏ，ｏ，ｏ’，ｏ’−テトラメチルビスフェノールＡポリカーボネートなどが挙げられる。
【００４４】
環状オレフィン重合体は、その重合体の構造単位が脂環式構造を有する重合体である。環状オレフィン重合体としては、例えば、（１）ノルボルネン系重合体、（２）単環の環状オレフィン重合体、（３）環状共役ジエン重合体、（４）ビニル脂環式炭化水素重合体などが挙げられる。ノルボルネン系重合体は、成形性が良好なため、特に好適である。ノルボルネン系重合体としては、例えば、ノルボルネン構造を含有するモノマーの開環重合体、ノルボルネン構造を含有するモノマーと開環共重合可能なその他のモノマーとの開環共重合体、及びそれらの水素化物；ノルボルネン構造を含有するモノマーの付加重合体、ノルボルネン構造を含有するモノマーと共重合可能なその他のモノマーとの付加共重合体などが挙げられる。これらの中でも、透明性の観点から、ノルボルネン構造を含有するモノマーの開環重合体水素化物が特に好ましい。
上記の環状オレフィン重合体は、例えば特開２００２−３２１３０２号公報に開示されている重合体から選択され得る。
【００４５】
環状オレフィン重合体を含む環状オレフィン樹脂としては、様々な商品が市販されているので、それらのうち、所望の特性を有するものを適宜選択し、使用できる。かかる市販品の例としては、商品名「ＺＥＯＮＯＲ」（日本ゼオン社製）、「アートン」（ＪＳＲ社製）、「アペル」（三井化学社製）、「ＴＯＰＡＳ」（ポリプラスチック社製）の製品群が挙げられる。
【００４６】
固有複屈折値が正の樹脂に含まれる重合体の重量平均分子量（Ｍｗ）は、好ましくは１０，０００以上、より好ましくは１５，０００以上、特に好ましくは２０，０００以上であり、好ましくは１００，０００以下、より好ましくは８０，０００以下、特に好ましくは５０，０００以下である。重量平均分子量がこのような範囲にあるときに、λ／２板の機械的強度および成型加工性が高度にバランスされ好適である。ここで、前記の重量平均分子量は、溶媒としてシクロヘキサンを用いて（但し、試料がシクロヘキサンに溶解しない場合にはトルエンを用いてもよい）ゲル・パーミエーション・クロマトグラフィーで測定したポリイソプレンまたはポリスチレン換算の重量平均分子量である。
【００４７】
固有複屈折値が正の樹脂に含まれる重合体の分子量分布（重量平均分子量（Ｍｗ）／数平均分子量（Ｍｎ））は、好ましくは１．２以上、より好ましくは１．５以上、特に好ましくは１．８以上であり、好ましくは３．５以下、より好ましくは３．０以下、特に好ましくは２．７以下である。分子量分布を前記範囲の下限値以上にすることにより、重合体の生産性を高め、製造コストを抑制できる。また、上限値以下にすることにより、低分子成分の量が小さくなるので、高温曝露時の緩和を抑制して、λ／２板の安定性を高めることができる。
【００４８】
固有複屈折値が正の樹脂における重合体の割合は、好ましくは５０重量％〜１００重量％、より好ましくは７０重量％〜１００重量％、特に好ましくは９０重量％〜１００重量％である。重合体の割合を前記範囲にすることにより、λ／２板が十分な耐熱性及び透明性を得られる。
【００４９】
固有複屈折値が正の樹脂は、前記の重合体に加えて、配合剤を含みうる。配合剤の例を挙げると、顔料、染料等の着色剤；可塑剤；蛍光増白剤；分散剤；熱安定剤；光安定剤；紫外線吸収剤；帯電防止剤；酸化防止剤；微粒子；界面活性剤等が挙げられる。これらの成分は、１種類を単独で用いてもよく、２種類以上を任意の比率で組み合わせて用いてもよい。
【００５０】
固有複屈折値が正の樹脂のガラス転移温度ＴｇＰは、好ましくは１００℃以上、より好ましくは１１０℃以上、特に好ましくは１２０℃以上であり、好ましくは１９０℃以下、より好ましくは１８０℃以下、特に好ましくは１７０℃以下である。固有複屈折値が正の樹脂のガラス転移温度ＴｇＰを前記範囲の下限値以上にすることにより、高温環境下におけるλ／２板の耐久性を高めることができる。また、上限値以下にすることにより、延伸処理を容易に行える。
【００５１】
固有複屈折値が正の樹脂は、光弾性係数の絶対値が、好ましくは１０×１０−１２Ｐａ−１以下、より好ましくは７×１０−１２Ｐａ−１以下、特に好ましくは４×１０−１２Ｐａ−１以下である。これにより、λ／２板の面内位相差のバラツキを小さくすることができる。ここで、光弾性係数Ｃは、複屈折をΔｎ、応力をσとしたとき、Ｃ＝Δｎ／σで表される値である。
【００５２】
λ／２板の全光線透過率は、好ましくは８０％以上である。光線透過率は、ＪＩＳ  Ｋ０１１５に準拠して、分光光度計（日本分光社製、紫外可視近赤外分光光度計「Ｖ−５７０」）を用いて測定しうる。
【００５３】
λ／２板のヘイズは、好ましくは５％以下、より好ましくは３％以下、特に好ましくは１％以下であり、理想的には０％である。ここで、ヘイズは、ＪＩＳ  Ｋ７３６１−１９９７に準拠して、日本電色工業社製「濁度計  ＮＤＨ−３００Ａ」を用いて、５箇所測定し、それから求めた平均値を採用しうる。
【００５４】
λ／２板が含む揮発性成分の量は、好ましくは０．１重量％以下、より好ましくは０．０５重量％以下、さらに好ましくは０．０２重量％以下であり、理想的にはゼロである。揮発性成分の量を少なくすることにより、λ／２板の寸法安定性が向上し、位相差等の光学特性の経時変化を小さくすることができる。
ここで、揮発性成分とは、フィルム中に微量含まれる分子量２００以下の物質であり、例えば、残留単量体及び溶媒などが挙げられる。揮発性成分の量は、フィルム中に含まれる分子量２００以下の物質の合計として、フィルムをクロロホルムに溶解させてガスクロマトグラフィーにより分析することにより定量することができる。
【００５５】
λ／２板の飽和吸水率は、好ましくは０．０３重量％以下、さらに好ましくは０．０２重量％以下、特に好ましくは０．０１重量％以下であり、理想的にはゼロである。λ／２板の飽和吸水率が前記範囲であると、面内位相差等の光学特性の経時変化を小さくすることができる。
ここで、飽和吸水率は、フィルムの試験片を２３℃の水中に２４時間浸漬し、増加した質量の、浸漬前フィルム試験片の質量に対する百分率で表される値である。
【００５６】
λ／２板の厚みは、好ましくは１０μｍ以上、より好ましくは１５μｍ以上、さらに好ましくは３０μｍ以上であり、好ましくは１００μｍ以下、より好ましくは８０μｍ以下、さらに好ましくは６０μｍ以下である。これにより、λ／２板の機械的強度を高めることができる。
【００５７】
前記のようなλ／２板は、例えば、熱可塑性樹脂からなる第一の延伸前フィルムを用意し、当該第一の延伸前フィルムを延伸して所望の位相差を発現させることにより、製造できる。具体例を挙げると、λ／２板が固有複屈折値が正の樹脂からなる層を備える場合、λ／２板は、（ａ）固有複屈折値が正の樹脂からなる層を備える第一の延伸前フィルムを用意する第一工程と、（ｂ）用意された第一の延伸前フィルムを延伸してλ／２板を得る第二工程と、を含む製造方法によって製造できる。
【００５８】
（ａ）第一工程では、固有複屈折値が正の樹脂からなる層を備える第一の延伸前フィルムを用意する。第一の延伸前フィルムは、溶融成形法又は溶液流延法によって製造でき、溶融成形法が好ましい。また、溶融成形法の中でも、押出成形法、インフレーション成形法又はプレス成形法が好ましく、押出成形法が特に好ましい。
【００５９】
通常、第一の延伸前フィルムは、長尺の樹脂フィルムとして得られる。第一の延伸前フィルムを長尺の樹脂フィルムとして用意することにより、λ／２板を製造する場合に各工程の一部または全部をインラインで行うことが可能であるので、製造を簡便且つ効率的に行なうことできる。
【００６０】
（ａ）第一工程で第一の延伸前フィルムを用意した後で、（ｂ）その第一の延伸前フィルムを延伸する第二工程を行う。通常、（ｂ）第二工程での延伸により、固有複屈折値が正の樹脂からなる層に所望の位相差が発現するので、λ／２板が延伸フィルムとして得られる。
【００６１】
（ｂ）第二工程における延伸方法は、延伸により発現させたい光学特性に応じて適切なものを任意に採用しうる。よって、（ｂ）第二工程では、一方向へ延伸を行う一軸延伸を行ってもよく、二方向へ延伸を行う二軸延伸を行ってもよい。通常は、（ｂ）第二工程で一軸延伸を行うことにより、固有複屈折値が正の樹脂からなる層の一軸性を高めることができるので、λ／２板のＮＺ係数ＮＺｈを１．０に近づけることができる。他方、（ｂ）第二工程で二軸延伸を行うことにより、固有複屈折値が正の樹脂からなる層の一軸性を低くできるので、λ／２板のＮＺ係数ＮＺｈを１．０から離すことができる。
【００６２】
（ｂ）第二工程における延伸は、斜め方向への延伸を含むことが好ましい。斜め方向への延伸を含む製造方法により、斜め延伸フィルムとしてのλ／２板を得ることができる。斜め延伸フィルムとは、斜め方向への延伸を含む製造方法によって製造されたフィルムを意味する。通常、斜め延伸フィルムには、その幅手方向に平行でなく垂直でもない遅相軸が発現する。よって、この斜め延伸フィルムとしてのλ／２板には、幅手方向に対して前記の角度Θｈをなす遅相軸を容易に発現させることができる。したがって、斜め延伸フィルムとしてのλ／２板は、幅手方向に透過軸を有する偏光フィルム及びλ／４板とロールトゥロールで貼り合わせて、円偏光板を容易に製造できる。
【００６３】
（ｂ）第二工程における延伸倍率は、好ましくは１．１倍以上、より好ましくは１．３倍以上、特に好ましくは１．５倍以上であり、好ましくは４倍以下、より好ましくは３倍以下、特に好ましくは２．５倍以下である。２以上の方向へ延伸を行う場合、各方向への延伸倍率の積が、前記の範囲に収まることが望ましい。（ｂ）第二工程における延伸倍率を前記範囲に収めることにより、所望の光学特性を有するλ／２板を得やすい。
【００６４】
（ｂ）第二工程における延伸温度は、好ましくはＴｇＰ℃以上、より好ましくは「ＴｇＰ＋２℃」以上、特に好ましくは「ＴｇＰ＋５℃」以上であり、好ましくは「ＴｇＰ＋４０℃」以下、より好ましくは「ＴｇＰ＋３５℃」以下、特に好ましくは「ＴｇＰ＋３０℃」以下である。ここでＴｇＰとは、固有複屈折値が正の樹脂のガラス転移温度を表す。（ｂ）第二工程における延伸温度を前記の範囲にすることにより、第一の延伸前フィルムに含まれる分子を確実に配向させることができるので、所望の光学特性を有するλ／２板を容易に得ることができる。
【００６５】
また、前記のようなλ／２板の製造方法では、前述した工程以外に任意の工程を更に行ってもよい。
例えば、長尺の第一の延伸前フィルムを用いて長尺のλ／２板を製造した場合には、当該λ／２板を所望の形状に切り出すトリミング工程を行ってもよい。トリミング工程を行うことにより、所望の形状を有する枚葉のλ／２板が得られる。
また、例えば、λ／２板に保護層を設ける工程を行なってもよい。
【００６６】
［４．λ／４板］
λ／４板は、測定波長５９０ｎｍにおいて、通常７５ｎｍ以上通常１５４ｎｍ以下の面内位相差を有する光学部材である。λ／４板がこのような面内位相差を有することにより、λ／２板及びλ／４板を組み合わせて広帯域λ／４板を実現できる。そのため、本実施形態に係る円偏光板は、広い波長範囲において、右円偏光及び左円偏光の一方の光を吸収し、残りの光を透過させうる機能を発現できる。したがって、この円偏光板により、正面方向及び傾斜方向の両方において、広い波長範囲の光の反射を低減することが可能となる。中でも、傾斜方向における外光の反射を特に効果的に低減するためには、測定波長５９０ｎｍにおけるλ／４板の面内位相差は、好ましくは８０ｎｍ以上、より好ましくは９０ｎｍ以上であり、好ましくは１３８ｎｍ以下、より好ましくは１２８ｎｍ以下である。
【００６７】
λ／４板の遅相軸の角度Θｑは、下記の式（Ａ３）を満たす。
９５°＜Θｑ＜１３５°      （Ａ３）
より詳細には、λ／４板の遅相軸の角度Θｑは、通常９５°より大きく、好ましくは９６°より大きく、特に好ましくは９７°より大きく、また、通常１３５°未満、好ましくは１３４°未満、特に好ましくは１３３°未満である。角度Θｑが前記の範囲にあることにより、正面方向及び傾斜方向の両方において、円偏光板が外光の反射を低減できる。特に、傾斜方向における反射抑制効果を顕著に高めることができる。
【００６８】
λ／４板のＮＺ係数ＮＺｑは、通常はＮＺｑ≦０．０を満たし、好ましくは−１．５≦ＮＺｑ≦０．０を満たす。より詳細には、λ／４板のＮＺ係数ＮＺｑは、好ましくは−１．５以上、更に好ましくは−１．２以上、特に好ましくは−１．０以上であり、通常０．０以下、好ましくは−０．１以下、特に好ましくは−０．１５以下である。λ／４板が前記の範囲のＮＺ係数ＮＺｑを有することにより、正面方向及び傾斜方向の両方において、円偏光板が外光の反射を低減できる。特に、傾斜方向における反射抑制効果を顕著に高めることができる。
【００６９】
λ／４板は、λ／２板の波長分散とは異なる程度の波長分散を有する。ここで、あるフィルムの波長分散の程度は、波長４００ｎｍでの面内位相差を波長５５０ｎｍでの面内位相差で割った値で表される。よって、波長４００ｎｍにおけるλ／２板の面内位相差をＲｅｈ（４００）、波長５５０ｎｍにおけるλ／２板の面内位相差をＲｅｈ（５５０）、波長４００ｎｍにおけるλ／４板の面内位相差をＲｅｑ（４００）、及び、波長５５０ｎｍにおけるλ／４板の面内位相差をＲｅｑ（５５０）とした場合、λ／２板の波長分散の程度は「Ｒｅｈ（４００）／Ｒｅｈ（５５０）」で表され、λ／４板の波長分散の程度は「Ｒｅｑ（４００）／Ｒｅｑ（５５０）」で表される。程度の異なる波長分散を有するλ／２板とλ／４板とを、各々の遅相軸が所定の角度Θｈ及びΘｑを有するように組み合わせることにより、円偏光板の正面方向において外光の反射を低減できる。
【００７０】
また、波長４００ｎｍ及び５５０ｎｍにおけるλ／２板の面内位相差Ｒｅｈ（４００）及びＲｅｈ（５５０）、並びに、波長４００ｎｍ及び５５０ｎｍにおけるλ／４板の面内位相差Ｒｅｑ（４００）及びＲｅｑ（５５０）は、下記式（Ｂ）を満たすことが好ましい。これにより、円偏光板の正面方向において外光の反射を効果的に低減できる。
Ｒｅｈ（４００）／Ｒｅｈ（５５０）＜Ｒｅｑ（４００）／Ｒｅｑ（５５０）    （Ｂ）
【００７１】
さらには、波長４００ｎｍ及び５５０ｎｍにおけるλ／２板の面内位相差Ｒｅｈ（４００）及びＲｅｈ（５５０）、並びに、波長４００ｎｍ及び５５０ｎｍにおけるλ／４板の面内位相差Ｒｅｑ（４００）及びＲｅｑ（５５０）は、下記式（Ｃ）を満たすことがより好ましい。
０．０４＜Ｒｅｑ（４００）／Ｒｅｑ（５５０）−Ｒｅｈ（４００）／Ｒｅｈ（５５０）＜１．０    （Ｃ）
より詳細には、λ／２板の波長分散の程度とλ／４板の波長分散の程度との差「Ｒｅｑ（４００）／Ｒｅｑ（５５０）−Ｒｅｈ（４００）／Ｒｅｈ（５５０）」は、好ましくは０．０４より大きく、更に好ましくは０．１より大きく、特に好ましくは０．１５より大きく、また、好ましくは１．０未満、より好ましくは０．９５未満、更に好ましくは０．９未満である。これにより、円偏光板の正面方向において外光の反射を特に効果的に低減できる。
【００７２】
上述した光学物性を有するλ／４板としては、通常、樹脂フィルムを用いる。このような樹脂としては、熱可塑性樹脂が好ましい。また、λ／４板は、１層のみ備える単層構造の樹脂フィルムであってもよく、２層以上の層を備える複層構造の樹脂フィルムであってもよい。
【００７３】
中でも、製造を容易に行えることから、λ／４板は、固有複屈折値が負の材料からなる層を備えることが好ましい。固有複屈折値が負の材料としては、通常、固有複屈折値が負の樹脂を用いる。このように固有複屈折値が負の樹脂は、固有複屈折値が負の重合体を含む。この重合体の例を挙げると、スチレン又はスチレン誘導体の単独重合体、並びに、スチレン又はスチレン誘導体と任意のモノマーとの共重合体を含むポリスチレン系重合体；ポリアクリロニトリル重合体；ポリメチルメタクリレート重合体；あるいはこれらの多元共重合ポリマー；などが挙げられる。また、スチレン又はスチレン誘導体に共重合させうる前記任意のモノマーとしては、例えば、アクリロニトリル、無水マレイン酸、メチルメタクリレート、及びブタジエンが好ましいものとして挙げられる。また、これらの重合体は、１種類を単独で用いてもよく、２種類以上を任意の比率で組み合わせて用いてもよい。
【００７４】
これらの中でも、位相差の発現性が高いという観点から、ポリスチレン系重合体が好ましく、さらに耐熱性が高いという点で、スチレン又はスチレン誘導体と無水マレイン酸との共重合体が特に好ましい。この場合、ポリスチレン系重合体１００重量部に対して、無水マレイン酸単位の量は、好ましくは５重量部以上、より好ましくは１０重量部以上、特に好ましくは１５重量部以上であり、好ましくは３０重量部以下、より好ましくは２８重量部以下、特に好ましくは２６重量部以下である。前記の無水マレイン酸単位とは、無水マレイン酸を重合して形成される構造を有する構造単位のことをいう。
【００７５】
固有複屈折値が負の樹脂における重合体の割合は、好ましくは５０重量％〜１００重量％、より好ましくは７０重量％〜１００重量％、特に好ましくは９０重量％〜１００重量％である。重合体の割合を前記範囲にすることにより、λ／４板が適切な光学特性を発現しうる。
【００７６】
固有複屈折値が負の樹脂は、前記の重合体に加えて、配合剤を含みうる。配合剤の例を挙げると、固有複屈折値が正の樹脂が含みうる配合剤と同じ例が挙げられる。配合剤は、１種類を単独で用いてもよく、２種類以上を任意の比率で組み合わせて用いてもよい。
【００７７】
固有複屈折値が負の樹脂のガラス転移温度ＴｇＮは、好ましくは８０℃以上、より好ましくは９０℃以上、更に好ましくは１００℃以上、中でも好ましくは１１０℃以上、特に好ましくは１２０℃以上である。固有複屈折値が負の樹脂のガラス転移温度ＴｇＮがこのように高いことにより、固有複屈折値が負の樹脂の配向緩和を低減することができる。また、固有複屈折値が負の樹脂のガラス転移温度ＴｇＮの上限に特に制限は無いが、通常は２００℃以下である。
【００７８】
固有複屈折値が負の樹脂には、機械的強度が低いものがある。例えば、ポリスチレン系重合体を含む樹脂は、機械的強度が低い傾向がある。そこで、固有複屈折値が負の樹脂からなる層を含むλ／４板は、固有複屈折値が負の樹脂からなる層に組み合わせて、固有複屈折値が負の樹脂からなる層を保護できる保護層を備えることが好ましい。
保護層は、本発明の効果を著しく損なわない範囲で任意の層を用いうる。例えば、保護層としては、固有複屈折値が正の樹脂からなる層を用いうる。その際、λ／４板における位相差の調整を容易にする観点から、保護層が有する面内位相差及び厚み方向の位相差はゼロに近いことが好ましい。このように保護層の面内位相差及び厚み方向の位相差をゼロに近づける方法としては、例えば、保護層に含まれる樹脂のガラス転移温度を固有複屈折値が負の樹脂のガラス転移温度ＴｇＮよりも低くする方法が挙げられる。
また、保護層は、固有複屈折値が負の樹脂からなる層の片側だけに設けられていてもよく、両側に設けられていてもよい。
【００７９】
λ／４板の全光線透過率は、好ましくは８０％以上である。
λ／４板のヘイズは、好ましくは５％以下、より好ましくは３％以下、特に好ましくは１％以下であり、理想的には０％である。
【００８０】
λ／４板が含む揮発性成分の量は、好ましくは０．１重量％以下、より好ましくは０．０５重量％以下、さらに好ましくは０．０２重量％以下であり、理想的にはゼロである。揮発性成分の量を少なくすることにより、λ／４板の寸法安定性が向上し、位相差等の光学特性の経時変化を小さくすることができる。
【００８１】
λ／４板の飽和吸水率は、好ましくは０．０３重量％以下、さらに好ましくは０．０２重量％以下、特に好ましくは０．０１重量％以下であり、理想的にはゼロである。λ／４板の飽和吸水率が前記範囲であると、面内位相差等の光学特性の経時変化を小さくすることができる。
【００８２】
λ／４板の厚みは、好ましくは３μｍ以上、より好ましくは５μｍ以上であり、好ましくは８０μｍ以下、より好ましくは７５μｍ以下、特に好ましくは７０μｍ以下である。λ／４板の厚みを前記範囲の下限値以上にすることにより、所望の位相差の発現が容易にできる。また、上限値以下にすることにより、円偏光板の厚みを低減できる。
【００８３】
前記のようなλ／４板は、例えば、熱可塑性樹脂からなる第二の延伸前フィルムを用意し、当該第二の延伸前フィルムを延伸して所望の位相差を発現させることにより、製造できる。具体例を挙げると、λ／４板が固有複屈折値が負の樹脂からなる層を備える場合、λ／４板は、（ｃ）固有複屈折値が負の樹脂からなる層を備える第二の延伸前フィルムを用意する第三工程と、（ｄ）用意された第二の延伸前フィルムを延伸してλ／４板を得る第四工程と、を含む製造方法によって製造できる。
【００８４】
（ｃ）第三工程では、固有複屈折値が負の樹脂からなる層を備える第二の延伸前フィルムを用意する。第二の延伸前フィルムは、溶融成形法又は溶液流延法によって製造でき、溶融成形法が好ましい。また、溶融成形法の中でも、押出成形法、インフレーション成形法又はプレス成形法が好ましく、押出成形法が特に好ましい。
【００８５】
さらに、例えば固有複屈折値が負の樹脂からなる層と保護層とを備える複層フィルムのように、第二の延伸前フィルムを複層フィルムとして製造する場合、共押出Ｔダイ法、共押出インフレーション法、共押出ラミネーション法等の共押出成形方法；ドライラミネーション等のフィルムラミネーション成形方法；ある層に対してそれ以外の層を構成する樹脂溶液をコーティングするようなコーティング成形方法などの方法を用いうる。中でも、製造効率が良く、λ／４板に溶媒などの揮発性成分を残留させないという観点から、共押出成形方法が好ましい。共押出成形法の中でも、共押出Ｔダイ法が好ましい。さらに共押出Ｔダイ法にはフィードブロック方式、マルチマニホールド方式が挙げられるが、層の厚さのばらつきを少なくできる点でマルチマニホールド方式がさらに好ましい。
【００８６】
通常、第二の延伸前フィルムは、長尺の樹脂フィルムとして得られる。第二の延伸前フィルムを長尺の樹脂フィルムとして用意することにより、λ／４板を製造する場合に各工程の一部または全部をインラインで行うことが可能であるので、製造を簡便且つ効率的に行なうことできる。
【００８７】
（ｃ）第三工程で第二の延伸前フィルムを用意した後で、（ｄ）その第二の延伸前フィルムを延伸する第四工程を行う。通常、（ｄ）第四工程での延伸により、固有複屈折値が負の樹脂からなる層に所望の位相差が発現するので、λ／４板が延伸フィルムとして得られる。
【００８８】
（ｄ）第四工程における延伸方法は、延伸により発現させたい光学特性に応じて適切なものを任意に採用しうる。よって、（ｄ）第四工程では、一方向へ延伸を行う一軸延伸を行ってもよく、二方向へ延伸を行う二軸延伸を行ってもよい。通常は、（ｄ）第四工程で一軸延伸を行うことにより、固有複屈折値が負の樹脂からなる層の一軸性を高めることができるので、λ／４板のＮＺ係数ＮＺｑを０．０に近づけることができる。他方、（ｄ）第四工程で二軸延伸を行うことにより、固有複屈折値が負の樹脂からなる層の一軸性を低くできるので、λ／４板のＮＺ係数ＮＺｑを０．０から離すことができる。
【００８９】
（ｄ）第四工程における延伸は、斜め方向への延伸を含むことが好ましい。斜め方向への延伸を含む製造方法により、斜め延伸フィルムとしてのλ／４板を得ることができる。通常、斜め延伸フィルムには、その幅手方向に平行でなく垂直でもない遅相軸が発現する。よって、この斜め延伸フィルムとしてのλ／４板には、幅手方向に対して前記の角度Θｑをなす遅相軸を容易に発現させることができる。したがって、斜め延伸フィルムとしてのλ／４板は、幅手方向に透過軸を有する偏光フィルム及びλ／２板とロールトゥロールで貼り合わせて、円偏光板を容易に製造できる。
【００９０】
（ｄ）第四工程における延伸倍率は、好ましくは１．１倍以上、より好ましくは１．１５倍以上、特に好ましくは１．２倍以上であり、好ましくは４倍以下、より好ましくは３倍以下、特に好ましくは２倍以下である。２以上の方向へ延伸を行う場合、各方向への延伸倍率の積が、前記の範囲に収まることが望ましい。（ｄ）第四工程における延伸倍率を前記範囲に収めることにより、所望の光学特性を有するλ／４板を得やすい。
【００９１】
（ｄ）第四工程における延伸温度は、好ましくはＴｇＮ℃以上、より好ましくは「ＴｇＮ＋２℃」以上、特に好ましくは「ＴｇＮ＋５℃」以上であり、好ましくは「ＴｇＮ＋４０℃」以下、より好ましくは「ＴｇＮ＋３５℃」以下、特に好ましくは「ＴｇＮ＋３０℃」以下である。ここでＴｇＮとは、固有複屈折値が負の樹脂のガラス転移温度を表す。（ｄ）第四工程における延伸温度を前記の範囲にすることにより、第二の延伸前フィルムに含まれる分子を確実に配向させることができるので、所望の光学特性を有するλ／４板を容易に得ることができる。
【００９２】
また、前記のようなλ／４板の製造方法では、前述した工程以外に任意の工程を更に行ってもよい。
例えば、λ／２板の製造方法で例示した任意の工程と同じ工程を行ってもよい。
【００９３】
［５．任意の層］
本実施形態に係る円偏光板は、本発明の効果を著しく損なわない範囲において、偏光フィルム、λ／２板及びλ／４板以外に、任意の層を備えうる。
例えば、円偏光板は、傷つき防止のための保護フィルム層を備えうる。また、例えば、円偏光板は、偏光フィルムとλ／２板との接着、並びに、λ／２板とλ／４板との接着のために、接着層又は粘着層を備えうる。
【００９４】
［６．円偏光板の物性］
本実施形態に係る円偏光板は、光を反射しうる面に設けた場合に、正面方向及び傾斜方向のいずれにおいても外光の反射を低減できる。特に、本実施形態に係る円偏光板は、傾斜方向において、外光の反射を効果的に低減することが可能である。
【００９５】
前記のような外光の反射の抑制が可能であるので、前記の円偏光板によれば、画像表示装置の表示面の意図しない色付きを抑制できる。仮に、表示面において外光の反射が大きいと、その反射した光の色に表示面が色付く可能性がある。これに対し、外光の反射を抑制できると、反射する光を低減できるので、前記の色付きを抑制することが可能である。
【００９６】
さらに、本実施形態に係る円偏光板は、λ／２板及びλ／４板の組み合わせが広帯域λ／４板として機能できるので、可視領域の広い波長範囲において、外光の反射の抑制が可能である。したがって、このように広い波長範囲において反射を抑制できることによっても、表示面の色付きの効果的な抑制が可能である。
【００９７】
前記の色付きの程度はＬ＊ａ＊ｂ＊色空間によって表され、円偏光板が設けられた表示面を傾斜方向から観察して測定される色付きと、反射の無い黒色の表示面の色付きとの色差ΔＥ＊ａｂによって、評価できる。前記の色付きは、表示面で反射した光のスペクトルを測定し、このスペクトルから、人間の目に対応する分光感度（等色関数）を乗じて三刺激値Ｘ、Ｙ及びＺを求め、Ｌ＊ａ＊ｂ＊色空間における座標ａ＊、ｂ＊及びＬ＊を算出することにより求められる。また、前記の色差ΔＥ＊ａｂは、外光によって表示面が照らされていない場合の色空間座標（ａ０＊，ｂ０＊，Ｌ０＊）、及び、外光によって照らされている場合の色空間座標（ａ１＊，ｂ１＊，Ｌ１＊）から、下記の式（Ｘ）によって求められる。
【００９８】
【数１】
2019124456.tif 000003
【００９９】
一般に、反射光による表示面の色付きは、観察方向の方位角によって異なりうる。そのため、表示面を傾斜方向から観察した場合、観察方向の方位角によって、測定される色空間座標は異なりうるので、色差ΔＥ＊ａｂも異なりうる。そこで、表示面を傾斜方向から観察したときの色付きの程度を評価する場合には、複数の方位角方向から観察して得られる色差ΔＥ＊ａｂの平均値によって、色付きの評価を行うことが好ましい。具体的には、方位角方向に５°刻みで、方位角φ（図２参照。）が０°以上３６０°未満の範囲で、色差ΔＥ＊ａｂの測定を行い、測定された色差ΔＥ＊ａｂの平均値によって、色付きの程度を評価する。前記の平均値が小さいほど、傾斜方向から観察した場合の表示面の色付きが小さいことを表す。
【０１００】
［７．円偏光板の製造方法］
本発明の一実施形態に係る円偏光板は、上述した偏光フィルム、λ／２板及びλ／４板を貼り合わせることにより、製造できる。この際、偏光フィルム、λ／２板及びλ／４板は、偏光フィルムの透過軸に対してλ／２板の遅相軸及びλ／４板の遅相軸が所望の角度をなすように、光学軸の方向を調整して貼り合わせを行う。具体的には、本実施形態に係る円偏光板は、偏光フィルムとλ／２板とを、偏光フィルムの透過軸に対してλ／２板の遅相軸が所定の角度Θｈをなすように貼り合わせる工程と；λ／２板とλ／４板とを、偏光フィルムの透過軸に対してλ／４板の遅相軸が所定の角度Θｑをなすように貼り合わせる工程と；を含む製造方法によって、製造できる。
【０１０１】
前記の製造方法において、複層フィルム及びλ／２板を貼り合わせる工程と、λ／２板及びλ／４板を貼り合わせる工程とは、いずれを先に行ってもよく、両工程を同時に行ってもよい。
また、貼り合わせの際、必要に応じて、粘着剤又は接着剤を用いてもよい。
【０１０２】
ロールトゥロールでの貼り合わせを可能にして効率的な製造を実現する観点では、偏光フィルム、λ／２板及びλ／４板は、長尺のフィルムの状態で貼り合わせてもよい。また、光学軸の方向の調整を容易に行う観点では、長尺の偏光フィルム、λ／２板及びλ／４板から枚葉の偏光フィルム、λ／２板及びλ／４板に切り出し、切り出した枚葉の偏光フィルム、λ／２板及びλ／４板を貼り合わせることで、円偏光板を製造してもよい。
【０１０３】
［８．広帯域λ／４板］
本発明の一実施形態に係る長尺の広帯域λ／４板は、幅手方向に透過軸を有する偏光フィルムを備えた長尺の円偏光板における、偏光フィルム以外の部分と同じ構造を有する。したがって、この広帯域λ／４板は、上述したλ／２板及びλ／４板を備える。そして、λ／２板は、広帯域λ／４板の幅手方向に対して所定の角度Θｈをなす方向に遅相軸を有し、さらに、λ／４板は、広帯域λ／４板の幅手方向に対して所定の角度Θｑをなす方向に遅相軸を有する。
【０１０４】
この広帯域λ／４板によれば、少なくとも下記の利点を得ることができる。
・広帯域λ／４板は、広い波長範囲において、当該広帯域λ／４板を正面方向に透過する光に、その光の波長の略１／４波長の面内位相差を与えられる。
・広帯域λ／４板は、広い波長範囲において、当該広帯域λ／４板を傾斜方向に透過する光に、その光の波長の略１／４波長の面内位相差を与えられる。
・したがって、広帯域λ／４板は、偏光フィルムと組み合わせることにより、正面方向及び傾斜方向の両方において広い波長範囲の光の反射を低減できる前記の円偏光板を実現できる。
【０１０５】
［９．有機エレクトロルミネッセンス表示装置］
本発明の一実施形態に係る有機ＥＬ表示装置は、上述した円偏光板、又は、長尺の広帯域λ／４板から切り出して得られる広帯域λ／４フィルム片を備える。
【０１０６】
有機ＥＬ表示装置が円偏光板を備える場合、通常、有機ＥＬ表示装置は表示面に円偏光板を備える。これにより、円偏光板は有機ＥＬ表示装置の反射防止フィルムとして機能できる。即ち、有機ＥＬ表示装置の表示面に、円偏光板を、偏光フィルム側の面が視認側に向くように設けることにより、装置外部から入射した光が装置内で反射して装置外部へ出射することを抑制することができ、その結果、表示装置の表示面のぎらつきを抑制できる。具体的には、装置外部から入射した光は、その一部の直線偏光のみが偏光フィルムを通過し、次にそれがλ／２板及びλ／４板を通過することにより円偏光となる。円偏光は、表示装置内の光を反射する構成要素（有機ＥＬ素子中の反射電極等）により反射され、再びλ／４板及びλ／２板を通過することにより、入射した直線偏光の振動方向と直交する方向に振動方向を有する直線偏光となり、偏光フィルムを通過しなくなる。これにより、反射防止の機能が達成される。
【０１０７】
また、有機ＥＬ表示装置が広帯域λ／４フィルム片を備える場合、有機ＥＬ表示装置は任意の位置に広帯域λ／４フィルム片を備えうる。
【０１０８】
［１０．液晶表示装置］
本発明の一実施形態に係る液晶表示装置は、上述した円偏光板、又は、長尺の広帯域λ／４板から切り出して得られる広帯域λ／４フィルム片を備える。
【０１０９】
液晶表示装置が円偏光板を備える場合、通常、液晶表示装置は表示面に円偏光板を備える。これにより、円偏光板は液晶表示装置の反射防止フィルムとして機能できる。即ち、液晶表示装置の表示面に、円偏光板を、偏光フィルム側の面が視認側に向くように設けることにより、装置外部から入射した光が装置内で反射して装置外部へ出射することを抑制することができ、その結果、表示装置の表示面のぎらつきを抑制できる。
【０１１０】
液晶表示装置が広帯域λ／４フィルム片を備える場合、通常、液晶表示装置は液晶パネルの視認側に広帯域λ／４フィルム片を備える。これにより、広帯域λ／４板は、偏光サングラスを装着した観察者による表示面の視認性を高めるためのフィルムとして機能できる。即ち、液晶表示装置の液晶パネルの視認側偏光子よりも表示面に近い位置に、円偏光板を設ける。この際、広帯域λ／４フィルム片のλ／２板の遅相軸は、視認側偏光子の透過軸に対して角度Θｈをなすように設定する。これにより、視認側偏光子を透過した直線偏光は広帯域λ／４フィルム片によって円偏光に変換されるので、表示面から出る光を偏光サングラスによって安定して視認することを可能にできる。
【実施例】
【０１１１】
以下、実施例を示して本発明について具体的に説明する。ただし、本発明は以下に示す実施例に限定されるものではなく、本発明の特許請求の範囲及びその均等の範囲を逸脱しない範囲において任意に変更して実施しうる。
以下の説明において、量を表す「％」及び「部」は、別に断らない限り、重量基準である。また、以下に説明する操作は、別に断らない限り、常温及び常圧の条件において行った。【０１１２】
［評価方法］
（位相差及びＮＺ係数の測定方法）
位相差計（Ａｘｏｍｅｔｒｉｃｓ社製「ＡｘｏＳｃａｎ」）を用いて、フィルムの幅手方向に５０ｍｍ間隔の複数の地点で、面内位相差及び厚み方向の位相差を測定した。これらの地点での測定値の平均値を計算し、この平均値を、当該フィルムの面内位相差及び厚み方向の位相差とした。この際、測定は、波長５９０ｎｍで行った。また、得られた面内位相差及び厚み方向の位相差の比率から、ＮＺ係数を算出した。【０１１３】
（波長分散の程度の測定方法）
前記の位相差の測定方法により、測定波長４００ｎｍ及び５５０ｎｍでフィルムの面内位相差を測定した。そして、測定波長４００ｎｍでの面内位相差を測定波長５５０ｎｍでの面内位相差で割って、フィルムの波長分散の程度を求めた。【０１１４】
（シミュレーションによる色差の計算方法）
シミュレーション用のソフトウェアとしてシンテック社製「ＬＣＤ  Ｍａｓｔｅｒ」を用いて、各実施例及び比較例で製造された円偏光板をモデル化し、下記の計算を行った。【０１１５】
シミュレーション用のモデルでは、平面状の反射面を有するミラーの前記反射面に、λ／４板、λ／２板及び偏光フィルムを前記反射面側からこの順に有する円偏光板を設けた構成を設定した。λ／４板及びλ／２板としては、各実施例及び比較例で用いたものを設定した。また、偏光フィルムとしては、一般的に使用されている偏光度９９．９９％の偏光板を設定した。さらに、ミラーとして、アルミニウムミラーを設定した。【０１１６】
図２は、実施例及び比較例でのシミュレーションにおいて、色空間座標の計算を行う際に設定した評価モデルの様子を模式的に示す斜視図である。
図２に示すように、Ｄ６５光源（図示せず。）によって照らされたときに、円偏光板を設けられたミラーの反射面１０で観察される色空間座標を計算した。また、光源によって照らされていないときの色空間座標をａ０＊＝０，ｂ０＊＝０，Ｌ０＊＝０とした。そして、（ｉ）光源で照らされたときの色空間座標と、（ii）光源で照らされていないときの色空間座標とから、前述の式（Ｘ）を用いて、色差ΔＥ＊ａｂを求めた。【０１１７】
前記の色差ΔＥ＊ａｂの計算を、反射面１０に対する極角ρが０°の観察方向２０で行って、正面方向での色差ΔＥ＊ａｂを求めた。極角ρとは、反射面１０の法線方向１１に対してなす角を表す。【０１１８】
また、前記の色差ΔＥ＊ａｂの計算を、反射面１０に対する極角ρが６０°の観察方向２０で行った。この極角ρ＝６０°での計算は、観察方向２０を方位角方向に、方位角φが０°以上３６０°未満の範囲で５°刻みに移動させて、複数行った。方位角φとは、反射面１０に平行な方向が、反射面１０に平行なある基準方向１２に対してなす角を表す。そして、計算された複数の観察方向２０での色差ΔＥ＊ａｂの平均を計算して、極角ρ＝６０°の傾斜方向での色差ΔＥ＊ａｂを得た。【０１１９】
（正面方向における目視による円偏光板の評価方法）
平面状の反射面を有するミラーを用意した。このミラーの反射面に、円偏光板のλ／４板を貼り合わせた。
晴れた日に日光で円偏光板を照らした状態で、ミラー上の円偏光板を目視で観察した。観察は、円偏光板の、極角０°、方位角０°の正面方向で行った。観察の結果、有彩色が視認された場合に「不良」と判定し、有彩色が視認されなかった場合に「良」と判定した。【０１２０】
（傾斜方向における目視による円偏光板の評価方法）
平面状の反射面を有するミラーを用意した。このミラーの反射面に、円偏光板のλ／４板を貼り合わせた。
晴れた日に日光で円偏光板を照らした状態で、ミラー上の円偏光板を目視で観察した。観察は、円偏光板の極角６０°、方位角０°〜３６０°の傾斜方向で行った。観察の結果、反射輝度及び色付きの優劣を総合的に判定して、実施例及び比較例を順位づけした。そして、順位づけられた実施例及び比較例に、その順位に相当する点数（１位１２点、２位１１点、・・・最下位１点）を与えた。【０１２１】
前記の観察を多人数が行い、各実施例及び比較例について、与えられた点数の合計点を求めた。実施例及び比較例を前記の合計点の順に並べ、その合計点のレンジの中で上位グループからＡ、Ｂ、Ｃ、Ｄ及びＥの順に評価した。【０１２２】
［実施例１、３及び６］
（偏光フィルムの製造）
ヨウ素で染色した、ポリビニルアルコール樹脂製の長尺の延伸前フィルムを用意した。この延伸前フィルムを、当該延伸前フィルムの幅手方向に対して９０°の角度をなす長手方向に延伸して、長尺の偏光フィルムを得た。この偏光フィルムは、当該偏光フィルムの長手方向に吸収軸を有し、当該偏光フィルムの幅手方向に透過軸を有していた。【０１２３】
（λ／２板の製造）
環状オレフィン重合体を溶融押出法でフィルム状に成形して得られた長尺の環状オレフィン樹脂フィルム（日本ゼオン社製「ゼオノアフィルム」、ガラス転移温度１２６℃；厚さ４５μｍ）を、延伸前フィルムとして用意した。
この環状オレフィン樹脂フィルムに対し、当該環状オレフィン樹脂フィルムの幅手方向への延伸処理を施して、長尺のλ／２板を得た。前記の幅手方向への延伸処理の延伸条件は、延伸温度１２０℃〜１５０℃、延伸倍率２．０倍〜５．０倍の範囲において、下記表１のような物性のλ／２板が得られるように設定した。
得られたλ／２板を、前記の方法で評価した。【０１２４】
（λ／４板の製造）
固有複屈折値が負の材料として、スチレン−マレイン酸共重合体樹脂（ノヴァ・ケミカル社製「Ｄａｙｌａｒｋ  Ｄ３３２」、ガラス転移温度１３０℃、オリゴマー成分含有量３重量％）を用意した。
保護層用のアクリル樹脂として、住友化学社製「スミペックスＨＴ−５５Ｘ」（ガラス転移温度１０５℃）を用意した。
接着剤として、変性したエチレン−酢酸ビニル共重合体（三菱化学社製「モディックＡＰ  Ａ５４３」、ビカット軟化点８０℃）を用意した。【０１２５】
用意したスチレン−マレイン酸共重合体樹脂、アクリル樹脂及び接着剤を共押出して、アクリル樹脂の層、接着剤の層、スチレン−マレイン酸共重合体樹脂の層、接着剤の層及びアクリル樹脂の層をこの順に備える長尺の延伸前フィルムを得た。この延伸前フィルムのスチレン−マレイン酸共重合体樹脂の層の厚みは、４０μｍであった。【０１２６】
次いで、この延伸前フィルムに対し、当該延伸前フィルムの幅手方向への延伸処理を施して、長尺のλ／４板を得た。前記の幅手方向への延伸処理の延伸条件は、延伸温度１１０℃〜１４０℃、延伸倍率１．５倍〜４．０倍の範囲において、下記表１のような物性のλ／４板が得られるように設定した。得られたλ／４板では、アクリル樹脂の層及び接着剤の層には、位相差が発現しなかった。
得られたλ／４板を、前記の方法で評価した。【０１２７】
（円偏光板の製造）
長尺の偏光フィルム、長尺のλ／２板及び長尺のλ／４板をそれぞれ切り出して、枚葉の偏光フィルム、枚葉のλ／２板及び枚葉のλ／４板を得た。これらの枚葉の偏光フィルム、枚葉のλ／２板及び枚葉のλ／４板を、粘着剤（日東電工社製「ＣＳ９６２１」）を用いて貼り合わせて、偏光フィルム、粘着層、λ／２板、粘着層及びλ／４板をこの順に備える円偏光板を得た。前記の貼り合わせは、偏光フィルム側から見て、偏光フィルムの透過軸に対してλ／２板の遅相軸が時計回りになす角度Θｈ、及び、偏光フィルムの透過軸に対してλ／４板の遅相軸が時計回りになす角度Θｑが、表１に示す大きさとなるように行った。
得られた円偏光板を、前記の方法で評価した。【０１２８】
［実施例２、４〜５及び７〜８、並びに、比較例１〜２］
下記の第一及び第二の点を変更したこと以外は、上述した実施例１と同じ操作により、円偏光板の製造及び評価を行った。
第一に、λ／４板を製造する工程での延伸前フィルムの延伸操作を、下記のように変更した。すなわち、延伸前フィルムに対し、当該延伸前フィルムの長手方向への延伸処理及び幅手方向への延伸処理を施した。長手方向への延伸処理の延伸条件は、延伸温度１１０℃〜１４０℃、延伸倍率１．１倍〜２．０倍の範囲において、下記表１のような物性のλ／４板が得られるように設定した。また、幅手方向への延伸処理の延伸条件は、延伸温度１１０℃〜１４０℃、延伸倍率１．５倍〜４．０倍の範囲において、下記表１のような物性のλ／４板が得られるように設定した。
第二に、枚葉の偏光フィルム、枚葉のλ／２板及び枚葉のλ／４板の貼り合わせ角度を、表１に示す構成の円偏光板が得られるように変更した。【０１２９】
［比較例３及び４］
（λ／４板の製造）
実施例１でλ／２板の製造に用いたのと同じ長尺の環状オレフィン樹脂フィルム（日本ゼオン社製「ゼオノアフィルム」、ガラス転移温度１２６℃；厚さ４５μｍ）を、延伸前フィルムとして用意した。
この環状オレフィン樹脂フィルムに対し、当該環状オレフィン樹脂フィルムの幅手方向への延伸処理を施して、長尺のλ／４板を得た。前記の幅手方向への延伸処理の延伸条件は、延伸温度１２０℃〜１５０℃、延伸倍率１．５〜２．５倍の範囲において、下記表１のような物性のλ／４板が得られるように設定した。
得られたλ／４板を、前記の方法で評価した。【０１３０】
（円偏光板の製造）
実施例１で製造したλ／４板の代わりに、環状オレフィン樹脂で形成された前記のλ／４板を用いた。また、枚葉の偏光フィルム、枚葉のλ／２板及び枚葉のλ／４板の貼り合わせ角度を、表１に示すように変更した。以上の事項以外は、実施例１と同じ操作により、円偏光板の製造及び評価を行った。【０１３１】
［結果］
実施例及び比較例の結果を、下記の表１に示す。表１において、略称の意味は、下記の通りである。
Ｒｅｈ：測定波長５９０ｎｍにおけるλ／２板の面内位相差。
Ｒｔｈｈ：測定波長５９０ｎｍにおけるλ／２板の厚み方向の位相差。
Θｈ：偏光フィルム側から見て、偏光フィルムの透過軸に対してλ／２板の遅相軸が時計回りになす角度。
ＮＺｈ：λ／２板のＮＺ係数。
Ｒｅｑ：測定波長５９０ｎｍにおけるλ／４板の面内位相差。
Ｒｔｈｑ：測定波長５９０ｎｍにおけるλ／４板の厚み方向の位相差。
Θｑ：偏光フィルム側から見て、偏光フィルムの透過軸に対してλ／４板の遅相軸が時計回りになす角度。
ＮＺｑ：λ／４板のＮＺ係数。
波長分散の差：λ／２板の波長分散の程度とλ／４板の波長分散の程度との差。【０１３２】
【表１】
2019124456.tif 000004
【符号の説明】
【０１３３】
１００  円偏光板
１１０  偏光フィルム
１１１  透過軸
１２０  λ／２板
１２１  遅相軸
１３０  λ／４板
１３１  遅相軸
【図１】
2019124456.tif 000005
【図２】
2019124456.tif 000006
【国際調査報告】
2019124456.tif 000007
2019124456.tif 000008
2019124456.tif 000009
2019124456.tif 000010